(57)【要約】【課題】高速切削加工で硬質被覆層がすぐれた耐摩耗性を発揮する表面被覆切削工具を提供する。【解決手段】炭化タングステン基超硬合金または炭窒化チタン基サーメットからなる工具基体の表面に、１〜５μｍの平均層厚を有し、かつ、層厚方向にそって、Ａｌ−Ｔｉ最高含有点とＷ−Ｃ最高含有点とが所定間隔をおいて交互に繰り返し存在する組成変化（Ａｌ，Ｔｉ，Ｗ，Ｃ）Ｎ層を被覆した表面被覆切削工具において、Ａｌ−Ｔｉ最高含有点におけるＡｌ、Ｔｉ、Ｗ、Ｃの含有割合は、それぞれ、０．２５〜０．５５、０．２５〜０．４５、０．０１〜０．２、０．０１〜０．２であり、また、Ｗ−Ｃ最高含有点におけるＡｌ、Ｔｉ、Ｗ、Ｃの含有割合は、それぞれ、０．０１〜０．２、０．０１〜０．２、０．２５〜０．５、０．２５〜０．５である。【選択図】        なし【特許請求の範囲】
【請求項１】
炭化タングステン基超硬合金または炭窒化チタン基サーメットで構成された工具基体を、一方にカソード電極としてＡｌ−Ｔｉ合金を、また、他方にターゲットとしてＷＣ焼結材料を設けた蒸着装置の回転テーブル上に載置し、前記工具基体を回転テーブルで回転させながら、Ａｌ−Ｔｉ合金カソード電極側でのアークイオンプレーティングと、ＷＣ焼結材料ターゲット側でのスパッタリングにより、工具基体表面にＡｌとＴｉとＷとＣの窒化物層からなる硬質被覆層を蒸着形成した表面被覆切削工具において、
（ａ）前記硬質被覆層は１〜５μｍの平均層厚を有し、硬質被覆層の層厚方向に沿って、前記Ａｌ−Ｔｉ合金カソード電極近傍で形成されるＡｌ−Ｔｉ最高含有点と前記ＷＣ焼結材料ターゲット近傍で形成されるＷ−Ｃ最高含有点とが０．０３〜０．１μｍの間隔をおいて交互に繰り返し存在し、
（ｂ）前記Ａｌ−Ｔｉ最高含有点から前記Ｗ−Ｃ最高含有点、前記Ｗ−Ｃ最高含有点から前記Ａｌ−Ｔｉ最高含有点へと、Ａｌ、Ｔｉ、Ｗ、Ｃの含有割合がそれぞれ連続的に変化する成分濃度分布構造を有し、
（ｃ）前記Ａｌ−Ｔｉ合金カソード電極近傍で形成される前記Ａｌ−Ｔｉ最高含有点におけるＡｌ成分、Ｔｉ成分、Ｗ成分およびＣ成分は、その含有割合（ただし、原子比）を、それぞれＸ、Ｙ、Ｑ、Ｒで表したときに、Ｘは０．２５〜０．５５、Ｙは０．２５〜０．４５、Ｑは０．０１〜０．２、Ｒは０．０１〜０．２で、かつ、Ｘ＋Ｙ＋Ｑ＋Ｒ＝１を満足し、
（ｄ）前記ＷＣ焼結材料ターゲット近傍で形成される前記Ｗ−Ｃ最高含有点におけるＡｌ成分、Ｔｉ成分、Ｗ成分およびＣ成分は、その含有割合（ただし、原子比）を、それぞれＸ、Ｙ、Ｑ、Ｒで表したときに、Ｘは０．０１〜０．２、Ｙは０．０１〜０．２、Ｑは０．２５〜０．５、Ｒは０．２５〜０．５で、かつ、Ｘ＋Ｙ＋Ｑ＋Ｒ＝１を満足する組成変化（Ａｌ，Ｔｉ，Ｗ，Ｃ）Ｎ層を蒸着形成してなる、
高速切削加工で硬質被覆層がすぐれた耐摩耗性を発揮する表面被覆切削工具。
【発明の詳細な説明】
【技術分野】
【０００１】
この発明は、各種の鋼や鋳鉄などの切削加工を、高い発熱を伴う高速切削条件で行った場合にも、硬質被覆層がすぐれた耐摩耗性を発揮する表面被覆切削工具（以下、被覆工具という）に関するものである。
【背景技術】
【０００２】
一般に、被覆工具には、各種の鋼や鋳鉄などの被削材の旋削加工や平削り加工にバイトの先端部に着脱自在に取り付けて用いられるスローアウエイチップ、前記被削材の穴あけ切削加工などに用いられるドリルやミニチュアドリル、さらに前記被削材の面削加工や溝加工、肩加工などに用いられるソリッドタイプのエンドミルなどがあり、また前記スローアウエイチップを着脱自在に取り付けて前記ソリッドタイプのエンドミルと同様に切削加工を行うスローアウエイエンドミル工具などが知られている。
【０００３】
また、被覆工具として、炭化タングステン（以下、ＷＣで示す）基超硬合金または炭窒化チタン（以下、ＴｉＣＮで示す）基サーメットで構成された工具基体の表面に、
０．８〜１０μｍの層厚を有し、組成式：（ＡｌＸＴｉ１−Ｘ）ＣＮ（ただし、原子比で、Ｘは０．５６〜０．７５を示す）を満足するＡｌとＴｉの複合窒化物・炭窒化物[以下、（Ａｌ，Ｔｉ）ＣＮで示す]層からなる硬質被覆層を物理蒸着してなる被覆工具が知られており、そして、前記硬質被覆層である（Ａｌ，Ｔｉ）ＣＮ層は、すぐれた高温硬さと耐酸化性、耐摩耗性を有し、通常の条件下で、各種の一般鋼や普通鋳鉄などの切削に用いた場合に、すぐれた切削性能を発揮することが知られている。
【０００４】
さらに、上記の被覆工具が、例えば図２に概略説明図で示される物理蒸着装置の１種であるアークイオンプレーティング装置に上記の工具基体を装入し、ヒータで装置内を、例えば４００℃の温度に加熱した状態で、アノード電極と所定組成を有するＡｌとＴｉの合金（以下、Ａｌ−Ｔｉ合金で示す）がセットされたカソード電極（蒸発源）との間にアーク放電を発生させ、同時に装置内に反応ガスとして窒素ガスとメタンガスの混合ガスを導入して、例えば７×１０−３Torrの反応雰囲気とし、一方上記工具基体には、例えば−７０Ｖのバイアス電圧を印加した条件で、前記工具基体の表面に、上記（Ａｌ，Ｔｉ）ＣＮ層からなる硬質被覆層を蒸着することにより製造されることも知られている。
【特許文献１】特許第２６４４７１０号明細書
【発明の開示】
【発明が解決しようとする課題】
【０００５】
近年の切削加工装置のＦＡ化はめざましく、一方で切削加工に対する省力化および省エネ化、さらに低コスト化の要求は強く、これに伴って切削加工は一段と高速化する傾向にあるが、上記の従来被覆工具においては、これを通常条件での切削加工に用いた場合には問題はないが、これを高い発熱を伴う高速切削条件に用いた場合には、硬質被覆層は切削時に発生する高熱によって過熱され、その温度上昇によって摩耗が促進され、比較的短時間で使用寿命に至るのが現状である。
【課題を解決するための手段】
【０００６】
そこで、本発明者等は、上述のような観点から、特に高速切削加工で、硬質被覆層がすぐれた耐摩耗性を発揮する被覆工具を開発すべく、上記の従来被覆工具に着目し、研究を行った結果、
（イ）例えば図１（ａ）に概略平面図で、同（ｂ）に概略正面図で示される構造の（Ａｌ，Ｔｉ）Ｎ蒸着用アークイオンプレーティング装置と炭化タングステン（以下、ＷＣで示す）蒸着用マグネトロンスパッタリング装置を併設した蒸着装置を用い、装置中央部に工具基体（例えば、超硬基体）装着用回転テーブルを設け、前記回転テーブルを挟んで、一方側に、所定組成のＡｌ−Ｔｉ合金からなるカソード電極（蒸発源）を備えた（Ａｌ，Ｔｉ）Ｎ蒸着用アークイオンプレーティング装置、他方側に、ＷＣ焼結体からなるターゲット（蒸発源）を備えたＷＣ蒸着用マグネトロンスパッタリング装置を対向配設し、また工具基体装着用回転テーブル上に、これの中心軸から半径方向に所定距離離れた位置に複数の工具基体をリング状に装着し、この状態で装置内雰囲気を窒素雰囲気として、前記回転テーブルを回転させると共に、形成される硬質被覆層の層厚均一化を図る目的で工具基体自体も自転させながら、前記の（Ａｌ，Ｔｉ）Ｎ蒸着用アークイオンプレーティング装置のＡｌ−Ｔｉ合金からなるカソード電極（蒸発源）とアノード電極との間にアーク放電を発生させ、それと同時に、対向配設したＷＣ蒸着用マグネトロンスパッタリング装置のＷＣ焼結体からなるターゲット（蒸発源）にパルス電圧を印加しＷＣをスパッタすると、アークイオンプレーティングとスパッタリングによってＡｌとＴｉとＷとＣの窒化物層（以下、（Ａｌ，Ｔｉ，Ｗ，Ｃ）Ｎ層で示す）が蒸着形成され、そして、上記窒化物層は、回転テーブル上に配置された工具基体が、上記一方側のＡｌ−Ｔｉ合金のカソード電極（蒸発源）に最も接近した位置で、相対的に、蒸着層中のＡｌ、Ｔｉの含有割合が最大となって、Ｗ、Ｃの含有割合が最小となる領域（以下、Ａｌ−Ｔｉ最高含有点という）が形成され、また、前記工具基体が、上記他方側のＷＣ焼結体ターゲット（蒸発源）に最も接近した位置で、相対的に、蒸着層中のＷ、Ｃの含有割合が最大となって、Ａｌ、Ｔｉの含有割合が最小となる領域（以下、Ｗ−Ｃ最高含有点という）が形成され、上記回転テーブルの回転によって層中には層厚方向に沿って、前記Ａｌ−Ｔｉ最高含有点とＷ−Ｃ最高含有点が上記回転テーブルの回転速度に応じた所定間隔をもって交互に繰り返し現れると共に、前記Ａｌ−Ｔｉ最高含有点から前記Ｗ−Ｃ最高含有点、前記Ｗ−Ｃ最高含有点から前記Ａｌ−Ｔｉ最高含有点へ、Ａｌ、Ｔｉ、Ｗ、Ｃの含有量がそれぞれ連続的に変化する成分濃度分布構造の蒸着層（以下、組成変化（Ａｌ，Ｔｉ，Ｗ，Ｃ）Ｎ層という）が形成されること。
【０００７】
（ロ）上記組成変化（Ａｌ，Ｔｉ，Ｗ，Ｃ）Ｎ層からなる硬質被覆層において、そのＡｌ成分は高温硬さおよび耐熱性を向上させ、同Ｔｉ成分は高温強度を向上させ、同Ｗ成分は耐熱塑性変形性を向上させ、さらに、同Ｃ成分は炭化物を形成することにより皮膜硬さを向上させると共に潤滑性を向上させる作用があり、したがって相対的にＡｌ，Ｔｉの含有割合が高いＡｌ−Ｔｉ最高含有点では、上記組成変化（Ａｌ，Ｔｉ，Ｗ，Ｃ）Ｎ層からなる硬質被覆層はすぐれた高温硬さ、耐熱性、高温強度を有するが、その反面、耐熱塑性変形性が十分でないために、高速切削条件下では偏摩耗を生じやすいことから、上記組成変化（Ａｌ，Ｔｉ，Ｗ，Ｃ）Ｎ層のＡｌ−Ｔｉ最高含有点における耐熱塑性変形性の不足を補う目的で、すぐれた耐熱塑性変形性を有するＷ−Ｃ最高含有点を厚さ方向に交互に介在させることによって、上記組成変化（Ａｌ，Ｔｉ，Ｗ，Ｃ）Ｎ層からなる硬質被覆層全体として、すぐれた高温硬さ、耐熱性、高温強度、耐熱塑性変形性および潤滑性を具備するようになり、その結果として、高速切削条件下でも偏摩耗を生じることなくすぐれた耐摩耗性を発揮するようになること。
以上（イ）、（ロ）に示される研究結果を得たのである。
【０００８】
この発明は、上記の研究結果に基づいてなされたものであって、
炭化タングステン基超硬合金または炭窒化チタン基サーメットで構成された工具基体を、一方にカソード電極としてＡｌ−Ｔｉ合金を、また、他方にターゲットとしてＷＣ焼結材料を設けた蒸着装置の回転テーブル上に載置し、前記工具基体を回転テーブルで回転させながら、Ａｌ−Ｔｉ合金カソード電極側でのアークイオンプレーティングと、ＷＣ焼結材料ターゲット側でのスパッタリングにより、工具基体表面にＡｌとＴｉとＷとＣの窒化物層からなる硬質被覆層を蒸着形成した表面被覆切削工具において、
（ａ）前記硬質被覆層は１〜５μｍの平均層厚を有し、硬質被覆層の層厚方向に沿って、前記Ａｌ−Ｔｉ合金カソード電極近傍で形成されるＡｌ−Ｔｉ最高含有点と前記ＷＣ焼結材料ターゲット近傍で形成されるＷ−Ｃ最高含有点とが０．０３〜０．１μｍの間隔をおいて交互に繰り返し存在し、
（ｂ）前記Ａｌ−Ｔｉ最高含有点から前記Ｗ−Ｃ最高含有点、前記Ｗ−Ｃ最高含有点から前記Ａｌ−Ｔｉ最高含有点へと、Ａｌ、Ｔｉ、Ｗ、Ｃの含有割合がそれぞれ連続的に変化する成分濃度分布構造を有し、
（ｃ）前記Ａｌ−Ｔｉ合金カソード電極近傍で形成される前記Ａｌ−Ｔｉ最高含有点におけるＡｌ成分、Ｔｉ成分、Ｗ成分およびＣ成分は、その含有割合（ただし、原子比）を、それぞれＸ、Ｙ、Ｑ、Ｒで表したときに、Ｘは０．２５〜０．５５、Ｙは０．２５〜０．４５、Ｑは０．０１〜０．２、Ｒは０．０１〜０．２で、かつ、Ｘ＋Ｙ＋Ｑ＋Ｒ＝１を満足し、
（ｄ）前記ＷＣ焼結材料ターゲット近傍で形成される前記Ｗ−Ｃ最高含有点におけるＡｌ成分、Ｔｉ成分、Ｗ成分およびＣ成分は、その含有割合（ただし、原子比）を、それぞれＸ、Ｙ、Ｑ、Ｒで表したときに、Ｘは０．０１〜０．２、Ｙは０．０１〜０．２、Ｑは０．２５〜０．５、Ｒは０．２５〜０．５で、かつ、Ｘ＋Ｙ＋Ｑ＋Ｒ＝１を満足する組成変化（Ａｌ，Ｔｉ，Ｗ，Ｃ）Ｎ層を蒸着形成してなる、
高速切削加工で硬質被覆層がすぐれた耐摩耗性を発揮する被覆工具（表面被覆切削工具）に特徴を有するものである。
【０００９】
つぎに、この発明の被覆工具の硬質被覆層を構成する組成変化（Ａｌ，Ｔｉ，Ｗ，Ｃ）Ｎ層に関し、上記の通りに数値限定した理由を説明する。
【００１０】
（ａ）Ａｌ−Ｔｉ最高含有点のＡｌ、Ｔｉ含有割合
組成変化（Ａｌ，Ｔｉ，Ｗ，Ｃ）Ｎ層におけるＡｌは、高温硬さおよび耐熱性を向上させ、Ｔｉは高温強度を向上させ、Ｗ成分は層の放熱性（熱伝導性）を高め耐熱塑性変形性を向上させ、さらに、Ｃ成分は炭化物を形成することにより皮膜硬さを向上させると共に潤滑性を向上させる作用がある。したがって相対的にＡｌ，Ｔｉ成分の含有割合が高いＡｌ−Ｔｉ最高含有点ではすぐれた高温硬さ、耐熱性、高温強度を備えるが、Ａｌの含有割合（Ｘ値）が０．２５未満の場合には、硬質被覆層として最小限要求される高温硬さ、耐熱性を維持することはできず、Ｔｉの含有割合（Ｙ値）が０．２５未満の場合には、高温強度の不足によるチッピング発生の恐れがあり、一方、Ａｌの含有割合（Ｘ値）が０．５５を超えたり、Ｔｉの含有割合（Ｙ値）が０．４５を超えたりしたような場合には、Ｗの含有割合（Ｑ値）およびＣの含有割合（Ｒ値）が少なくなりすぎて、硬質被覆層の耐熱塑性変形性および皮膜硬さ、潤滑性を確保することができなくなることから、Ａｌの含有割合（Ｘ値）を０．２５〜０．５５、Ｔｉの含有割合（Ｙ値）を０．２５〜０．４５とそれぞれ定めた。
なお、Ａｌ−Ｔｉ最高含有点におけるＷ成分の含有割合（Ｑ値）およびＣ成分の含有割合（Ｒ値）は、高速切削で要求される耐熱塑性変形性、潤滑性を確保するという点から、０．０１≦Ｑ≦０．２、０．０１≦Ｒ≦０．２の範囲とする必要があり、しかも、Ｘ、Ｙ、Ｑ、Ｒは、Ｘ＋Ｙ＋Ｑ＋Ｒ＝１を満たす数値でなければならない。
【００１１】
（ｂ）Ｗ−Ｃ最高含有点のＷ、Ｃ含有割合
硬質被覆層のＷ−Ｃ最高含有点において、組成変化（Ａｌ，Ｔｉ，Ｗ，Ｃ）Ｎ層はすぐれた耐熱塑性変形性および硬さ、潤滑性を備えるが、硬質被覆層は、これらの特性ばかりでなく、硬質被覆層として最小限要求される高温硬さ、耐熱性、高温強度を当然備える必要があることから、Ｗ−Ｃ最高含有点におけるＷ含有割合（Ｑ値）、Ｃ含有割合（Ｒ値）を、Ａｌ，Ｔｉ，Ｗ，Ｃの合量に占める割合（原子比）で、それぞれ、０．２５〜０．５、０．２５〜０．５と定めた。
つまり、Ｗ含有割合（Ｑ値）が０．５を超えると、あるいは、Ｃ含有割合（Ｒ値）が０．５を超えると、（Ａｌ，Ｔｉ，Ｗ，Ｃ）Ｎ層中のＡｌ、Ｔｉ成分の含有量が減少し、その結果、高温硬さ、高温強度、耐熱性が不十分となり、切刃にチッピング（微小欠け）などが発生し易くなり、一方、Ｗ含有割合（Ｑ値）が０．２５未満になると、あるいは、Ｃ含有割合（Ｒ値）が０．２５未満になると、（Ａｌ，Ｔｉ，Ｗ，Ｃ）Ｎ層中のＷの含有割合が少なくなり過ぎて、耐熱塑性変形性および硬さ、潤滑性の向上を期待できなくなることから、Ｗの含有割合（Ｑ値）を０．２５〜０．５と、また、Ｃの含有割合（Ｒ値）を、０．２５〜０．５（いずれも、原子比）に定めた。
なお、Ｗ−Ｃ最高含有点におけるＡｌ成分の含有割合（Ｘ値）およびＴｉ成分の含有割合（Ｙ値）は、高速切削で最低限必要とされる高温硬さ、耐熱性、高温強度を確保するという点から、０．０１≦Ｘ≦０．２、０．０１≦Ｙ≦０．２の範囲であることが必要であり、しかも、Ｘ、Ｙ、Ｑ、Ｒは、Ｘ＋Ｙ＋Ｑ＋Ｒ＝１を満たす数値でなければならない。
【００１２】
（ｃ）Ａｌ−Ｔｉ最高含有点とＷ−Ｃ最高含有点間の間隔
この発明の硬質被覆層は、その層厚方向に亘って、窒化物を構成する成分の濃度が、Ａｌ−Ｔｉ最高含有点からＷ−Ｃ最高含有点へと、また、Ｗ−Ｃ最高含有点からＡｌ−Ｔｉ最高含有点へと連続的に変化するものであるため、例えば、成分濃度が不連続な変化をする複数層の積層構造からなる硬質被覆層に比べれば、複数層間での剥離等の恐れは無く硬質被覆層自体の密着強度・接合強度は非常にすぐれたものであるが、Ａｌ−Ｔｉ最高含有点とＷ−Ｃ最高含有点間の間隔が０．０３μm未満ではそれぞれの点を上記の組成で明確に形成することが困難であり、この結果それぞれの層に所望の高温硬さ、高温強度、耐熱性、耐熱塑性変形性および潤滑性を確保することができなくなり、またその間隔が０．１μmを越えるとそれぞれの点がもつ欠点、すなわちＷ−Ｃ最高含有点であれば高温硬さ、高温強度および耐熱性の不足、また、Ａｌ−Ｔｉ最高含有点であれば耐熱塑性変形性および潤滑性の不足が層内に局部的に現れ、これが原因で切刃にチッピングが発生し易くなったり、また、摩耗進行が促進されるようになることから、その間隔を０．０３〜０．１μmと定めた。
なお、Ａｌ−Ｔｉ最高含有点とＷ−Ｃ最高含有点間の間隔は、（Ａｌ，Ｔｉ）Ｎ蒸着用アークイオンプレーティング装置とＷＣ蒸着用マグネトロンスパッタリング装置を併設した蒸着装置を用い、アークイオンプレーティンとスパッタリングを同時に行って蒸着膜を形成する際に、例えば、工具基体を装着した回転テーブルの回転速度を制御することによって調整することができ、回転テーブルの回転速度の大小に応じて、Ａｌ−Ｔｉ最高含有点とＷ−Ｃ最高含有点間の間隔が上記数値範囲内の所望の値となる組成変化（Ａｌ，Ｔｉ，Ｗ，Ｃ）Ｎ層を容易に形成することができる。
【００１３】
（ｄ）平均層厚
その平均層厚が１μｍ未満では、硬質被覆層が所望の高温硬さ、高温強度、耐熱性、耐熱塑性変形性および潤滑性を長期に亘って確保することができず、その結果、高速切削における耐摩耗性の向上を期待することができず、一方、その平均層厚が５μｍを越えると、切刃にチッピングが発生し易くなることから、その平均層厚を１〜５μｍと定めた。
【発明の効果】
【００１４】
この発明の被覆工具は、硬質被覆層を構成する組成変化（Ａｌ，Ｔｉ，Ｗ，Ｃ）Ｎ層が、全体として、すぐれた高温硬さ、高温強度、耐熱性を有するとともに、さらに、すぐれた耐熱塑性変形性と潤滑性をも具備することから、各種の鋼や鋳鉄などを、特に大きな発熱を伴う高速切削条件で加工した場合であっても、長期に亘ってすぐれた耐摩耗性を発揮するものである。
【発明を実施するための最良の形態】
【００１５】
つぎに、この発明の被覆工具を実施例により具体的に説明する。
【実施例１】
【００１６】
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃｒ３Ｃ２粉末、ＴｉＮ粉末、ＴａＮ粉末、およびＣｏ粉末を用意し、これら原料粉末を、表１に示される配合組成に配合し、ボールミルで７２時間湿式混合し、乾燥した後、１００ＭＰａ の圧力で圧粉体にプレス成形し、この圧粉体を６Ｐａの真空中、温度：１４００℃に１時間保持の条件で焼結し、焼結後、切刃部分にＲ：０．０３のホーニング加工を施してＩＳＯ規格・ＣＮＭＧ１２０４０８のチップ形状をもったＷＣ基超硬合金製の工具基体Ａ−１〜Ａ−１０を形成した。
【００１７】
また、原料粉末として、いずれも０．５〜２μｍの平均粒径を有するＴｉＣＮ（質量比で、ＴｉＣ／ＴｉＮ＝５０／５０）粉末、Ｍｏ２Ｃ粉末、ＺｒＣ粉末、ＮｂＣ粉末、ＴａＣ粉末、ＷＣ粉末、Ｃｏ粉末、およびＮｉ粉末を用意し、これら原料粉末を、表２に示される配合組成に配合し、ボールミルで２４時間湿式混合し、乾燥した後、１００ＭＰａの圧力で圧粉体にプレス成形し、この圧粉体を２ｋＰａの窒素雰囲気中、温度：１５００℃に１時間保持の条件で焼結し、焼結後、切刃部分にＲ：０．０３のホーニング加工を施してＩＳＯ規格・ＣＮＭＧ１２０４０８のチップ形状をもったＴｉＣＮ基サーメット製の工具基体Ｂ−１〜Ｂ−６を形成した。
【００１８】
ついで、上記の工具基体Ａ１〜Ａ１０およびＢ１〜Ｂ６のそれぞれを、アセトン中で超音波洗浄し、乾燥した状態で、図１に示されるアークイオンプレーティング装置とマグネトロンスパッタリング装置を併設した蒸着装置内の回転テーブル上に外周部に沿って装着し、一方側の前記アークイオンプレーティング装置のカソード電極（蒸発源）として、種々の成分組成をもったＡｌ−Ｔｉ合金、他方側のマグネトロンスパッタリング装置のターゲット（蒸発源）としてＷＣ焼結体を装着し、またボンバード洗浄用金属Ｔｉも装着し、まず装置内を排気して０．５Ｐａ以下の真空に保持しながら、ヒーターで装置内を５００℃に加熱した後、前記回転テーブル上で自転しながら回転する工具基体に−１０００Ｖの直流バイアス電圧を印加して、カソード電極の前記金属Ｔｉとアノード電極との間に１００Ａの電流を流してアーク放電を発生させ、もって工具基体表面をＴｉボンバード洗浄し、
（ｂ）ついで、装置内に反応ガスとして窒素ガスを導入して２Ｐａの反応雰囲気とすると共に、前記回転テーブル上で自転しながら回転する工具基体に−１００Ｖの直流バイアス電圧を印加して、カソード電極とアノード電極との間に９０Ａの電流を流してアーク放電を発生させ、
（ｃ）また、それと同時に、ＷＣ焼結体のターゲットにパルス電源を用いて４．５ｋＷのパルス電力を印加してＷＣをスパッタし、
（ｄ）前記回転テーブル上で自転しながら回転する工具基体の表面に、表３，４に示される目標組成のＡｌ−Ｔｉ最高含有点とＷ−Ｃ最高含有点とが交互に、同じく表３、表４に示される目標間隔で繰り返し存在し、また、前記Ａｌ−Ｔｉ最高含有点から前記Ｗ−Ｃ最高含有点、前記Ｗ−Ｃ最高含有点から前記Ａｌ−Ｔｉ最高含有点へと、Ａｌ、Ｔｉ、Ｗ、Ｃの含有割合が連続的に変化する成分濃度分布構造を有し、さらに、同じく表３、表４に示される目標層厚の組成変化（Ａｌ，Ｔｉ，Ｗ，Ｃ）Ｎ層からなる硬質被覆層を蒸着することにより、ＩＳＯ・ＣＮＭＧ１２０４０８に規定するスローアウエイチップ形状の本発明被覆工具１〜１６をそれぞれ製造した。
なお、上記実施例では、Ａｌ−Ｔｉ最高含有点とＷ−Ｃ最高含有点との目標間隔は、回転テーブルの回転速度を０．５〜１０ｒｐｍの範囲内で変化させることにより、所定の目標間隔値となるように調整した。
【００１９】
また、比較の目的で、これら工具基体Ａ１〜Ａ１０およびＢ１〜Ｂ６を、アセトン中で超音波洗浄し、乾燥した状態で、それぞれ図２に示される通常のアークイオンプレーティング装置に装入し、カソード電極（蒸発源）として、種々の成分組成をもったＡｌ−Ｔｉ合金を装着し、さらにボンバード洗浄用金属Ｔｉも装着し、装置内を排気して０．５Ｐａ以下の真空に保持しながら、ヒーターで装置内を５００℃に加熱した後、前記工具基体に−１０００Ｖの直流バイアス電圧を印加して、カソード電極の前記金属Ｔｉとアノード電極との間に１００Ａの電流を流してアーク放電を発生させ、もって工具基体表面をＴｉボンバード洗浄し、ついで装置内に反応ガスとして窒素ガスとメタンガスの混合ガスを導入して２Ｐａの反応雰囲気とすると共に、前記工具基体に印加するバイアス電圧を−１００Ｖに下げて、前記カソード電極とアノード電極との間に９０Ａの電流を流してアーク放電を発生させ、もって前記工具基体Ａ１〜Ａ１０およびＢ１〜Ｂ６のそれぞれの表面に、表５，６に示される目標組成および目標層厚をもった組成的に均一の（Ａｌ，Ｔｉ）ＣＮ層からなる硬質被覆層を蒸着することにより、同じくスローアウエイチップ形状の従来被覆工具１〜１６をそれぞれ製造した。
【００２０】
つぎに、上記の各種の被覆チップを、いずれも工具鋼製バイトの先端部に固定治具にてネジ止めした状態で、本発明被覆チップ１〜１６および従来被覆チップ１〜１６について、
被削材：ＪＩＳ・Ｓ５５Ｃの丸棒、
切削速度：  １９０  ｍ／ｍｉｎ．、
切り込み：  ２．０  ｍｍ、
送り：  ０．４  ｍｍ／ｒｅｖ．、
切削時間：  １０  分、
の条件（切削条件Ａ）で炭素鋼の乾式高速連続切削加工試験（通常の切削速度は、１３０ｍ／ｍｉｎ．）、
被削材：ＪＩＳ・ＳＵＳ３８４の丸棒、
切削速度：  １７５  ｍ／ｍｉｎ．、
切り込み：  ２．０  ｍｍ、
送り：  ０．６５  ｍｍ／ｒｅｖ．、
切削時間：  １０  分、
の条件（切削条件Ｂ）でのステンレス鋼の乾式高速連続切削加工試験（通常の切削速度は、１００ｍ／ｍｉｎ．）、
被削材：ＪＩＳ・ＳＣＭ４１５の長さ方向等間隔４本縦溝入り丸棒、
切削速度：  ２３５  ｍ／ｍｉｎ．、
切り込み：  １．５  ｍｍ、
送り：  ０．５  ｍｍ／ｒｅｖ．、
切削時間：  １０  分、
の条件（切削条件Ｃ）での合金鋼の乾式高速断続切削加工試験（通常の切削速度は、１７０ｍ／ｍｉｎ．）、を行い、いずれの切削加工試験でも切刃の逃げ面摩耗幅を測定した。この測定結果を表７に示した。
【００２１】
【表１】
2008173703.tif 000002
【００２２】
【表２】
2008173703.tif 000003
【００２３】
【表３】
2008173703.tif 000004
【００２４】
【表４】
2008173703.tif 000005
【００２５】
【表５】
2008173703.tif 000006
【００２６】
【表６】
2008173703.tif 000007
【００２７】
【表７】
2008173703.tif 000008
【実施例２】
【００２８】
原料粉末として、平均粒径：５．５μｍを有する中粗粒ＷＣ粉末、同０．８μｍの微粒ＷＣ粉末、同１．３μｍのＴａＣ粉末、同１．２μｍのＮｂＣ粉末、同１．２μｍのＺｒＣ粉末、同２．３μｍのＣｒ３Ｃ２粉末、同１．５μｍのＶＣ粉末、同１．０μｍの（Ｔｉ，Ｗ）Ｃ［質量比で、ＴｉＣ／ＷＣ＝５０／５０］粉末、および同１．８μｍのＣｏ粉末を用意し、これら原料粉末をそれぞれ表８に示される配合組成に配合し、さらにワックスを加えてアセトン中で２４時間ボールミル混合し、減圧乾燥した後、１００ＭＰａの圧力で所定形状の各種の圧粉体にプレス成形し、これらの圧粉体を、６Ｐａの真空雰囲気中、７℃／分の昇温速度で１３７０〜１４７０℃の範囲内の所定の温度に昇温し、この温度に１時間保持後、炉冷の条件で焼結して、直径が８ｍｍ、１３ｍｍ、および２６ｍｍの３種の工具基体形成用丸棒焼結体を形成し、さらに前記の３種の丸棒焼結体から、研削加工にて、表７に示される組合せで、切刃部の直径×長さがそれぞれ６ｍｍ×１３ｍｍ、１０ｍｍ×２２ｍｍ、および２０ｍｍ×４５ｍｍの寸法、並びにいずれもねじれ角３０度の４枚刃スクエア形状をもったＷＣ基超硬合金製の工具基体（エンドミル）Ｃ−１〜Ｃ−８をそれぞれ製造した。
【００２９】
ついで、これらの工具基体（エンドミル）Ｃ−１〜Ｃ−８の表面をアセトン中で超音波洗浄し、乾燥した状態で、同じく図１に示されるアークイオンプレーティング装置とマグネトロンスパッタリング装置を併設した蒸着装置に装入し、上記実施例１と同一の条件で、層厚方向に沿って表９に示される目標組成のＡｌ−Ｔｉ最高含有点とＷ−Ｃ最高含有点とが交互に、同じく表９に示される目標間隔で繰り返し存在し、かつ前記Ａｌ−Ｔｉ最高含有点から前記Ｗ−Ｃ最高含有点、前記Ｗ−Ｃ最高含有点から前記Ａｌ−Ｔｉ最高含有点へと、Ａｌ、Ｔｉ、Ｗ、Ｃの含有割合が連続的に変化する成分濃度分布構造を有し、かつ同じく表９に示される目標層厚の組成変化（Ａｌ，Ｔｉ，Ｗ，Ｃ）Ｎ層からなる硬質被覆層を蒸着形成することにより、本発明被覆工具としての本発明被覆エンドミル１〜８をそれぞれ製造した。
【００３０】
また、比較の目的で、上記の工具基体（エンドミル）Ｃ−１〜Ｃ−８の表面をアセトン中で超音波洗浄し、乾燥した状態で、同じく図２に示される通常のアークイオンプレーティング装置に装入し、上記実施例１と同一の条件で、工具基体（エンドミル）Ｃ−１〜Ｃ−８の表面に、表１０に示される目標組成および目標層厚をもった組成的に均一の（Ａｌ，Ｔｉ）ＣＮ層からなる硬質被覆層を蒸着することにより、従来被覆工具としての従来被覆エンドミル１〜８をそれぞれ製造した。
【００３１】
つぎに、上記本発明被覆エンドミル１〜８および従来被覆エンドミル１〜８のうち、
本発明被覆エンドミル１〜３および従来被覆エンドミル１〜３については、
被削材−平面寸法：１００ｍｍ×２５０ｍｍ、厚さ：５０ｍｍのＪＩＳ・Ｓ５５Ｃの板材、
切削速度：  １３０  ｍ／ｍｉｎ．、
溝深さ（切り込み）：  ８  ｍｍ、
テーブル送り：  ６００  ｍｍ／分、
の条件での炭素鋼の乾式高速溝切削加工試験（通常の切削速度は、８５ｍ／ｍｉｎ．）、
本発明被覆エンドミル４〜６および従来被覆エンドミル４〜６については、
被削材−平面寸法：１００ｍｍ×２５０ｍｍ、厚さ：５０ｍｍのＪＩＳ・ＳＣＭ４１５の板材、
切削速度：  １４５  ｍ／ｍｉｎ．、
溝深さ（切り込み）：  １５  ｍｍ、
テーブル送り：  ５００  ｍｍ／分、
の条件での合金鋼の乾式高速溝切削加工試験（通常の切削速度は、８５ｍ／ｍｉｎ．）、
本発明被覆エンドミル７，８および従来被覆エンドミル７，８については、
被削材−平面寸法：１００ｍｍ×２５０ｍｍ、厚さ：５０ｍｍのＪＩＳ・ＳＵＳ３８４の板材、
切削速度：  ５５  ｍ／ｍｉｎ．、
溝深さ（切り込み）：  ２０  ｍｍ、
テーブル送り：  ３５０  ｍｍ／分、
の条件でのステンレス鋼の乾式高速溝切削加工試験（通常の切削速度は、３０ｍ／ｍｉｎ．）
をそれぞれ行い、いずれの溝切削加工試験でも切刃部の外周刃の逃げ面摩耗幅が使用寿命の目安とされる０．１ｍｍに至るまでの切削溝長を測定した。この測定結果を表９，１０にそれぞれ示した。
【００３２】
【表８】
2008173703.tif 000009
【００３３】
【表９】
2008173703.tif 000010
【００３４】
【表１０】
2008173703.tif 000011
【実施例３】
【００３５】
上記の実施例２で製造した直径が８ｍｍ（工具基体Ｃ−１〜Ｃ−３形成用）、１３ｍｍ（工具基体Ｃ−４〜Ｃ−６形成用）、および２６ｍｍ（工具基体Ｃ−７、Ｃ−８形成用）の３種の丸棒焼結体を用い、この３種の丸棒焼結体から、研削加工にて、溝形成部の直径×長さがそれぞれ４ｍｍ×１３ｍｍ（工具基体Ｄ−１〜Ｄ−３）、８ｍｍ×２２ｍｍ（工具基体Ｄ−４〜Ｄ−６）、および１６ｍｍ×４５ｍｍ（工具基体Ｄ−７、Ｄ−８）の寸法、並びにいずれもねじれ角３０度の２枚刃形状をもったＷＣ基超硬合金製の工具基体（ドリル）Ｄ−１〜Ｄ−８をそれぞれ製造した。
【００３６】
ついで、これらの工具基体（ドリル）Ｄ−１〜Ｄ−８の切刃に、ホーニングを施し、アセトン中で超音波洗浄し、乾燥した状態で、同じく図１に示されるアークイオンプレーティング装置とマグネトロンスパッタリング装置を併設した蒸着装置に装入し、上記実施例１と同一の条件で、層厚方向に沿って表１１に示される目標組成のＡｌ−Ｔｉ最高含有点とＷ−Ｃ最高含有点とが交互に、同じく表１１に示される目標間隔で繰り返し存在し、かつ前記Ａｌ−Ｔｉ最高含有点から前記Ｗ−Ｃ最高含有点、前記Ｗ−Ｃ最高含有点から前記Ａｌ−Ｔｉ最高含有点へと、Ａｌ、Ｔｉ、Ｗ、Ｃの含有割合が連続的に変化する成分濃度分布構造を有し、かつ同じく表１１に示される目標層厚の組成変化（Ａｌ，Ｔｉ，Ｗ，Ｃ）Ｎ層からなる硬質被覆層を蒸着形成することにより、本発明被覆工具としての本発明被覆ドリル１〜８をそれぞれ製造した。
【００３７】
また、比較の目的で、上記の工具基体（ドリル）Ｄ−１〜Ｄ−８の表面に、ホーニングを施し、アセトン中で超音波洗浄し、乾燥した状態で、同じく図２に示される通常のアークイオンプレーティング装置に装入し、上記実施例１と同一の条件で、工具基体（ドリル）Ｄ−１〜Ｄ−８の表面に、表１２に示される目標組成および目標層厚をもった組成的に均一の（Ａｌ，Ｔｉ）ＣＮ層からなる硬質被覆層を蒸着することにより、従来被覆工具としての従来被覆ドリル１〜８をそれぞれ製造した。
【００３８】
つぎに、上記本発明被覆ドリル１〜８および従来被覆ドリル１〜８のうち、
本発明被覆ドリル１〜３および従来被覆ドリル１〜３については、
被削材−平面寸法：１００ｍｍ×２５０ｍｍ、厚さ：５０ｍｍのＪＩＳ・Ｓ５５Ｃの板材、
切削速度：  ８５  ｍ／ｍｉｎ．、
送り：  ０．２  ｍｍ／ｒｅｖ、
穴深さ：  ８  ｍｍ、
の条件での炭素鋼の湿式高速穴あけ切削加工試験（通常の切削速度は、７０ｍ／ｍｉｎ．）、
本発明被覆ドリル４〜６および従来被覆ドリル４〜６については、
被削材−平面寸法：１００ｍｍ×２５０ｍｍ、厚さ：５０ｍｍのＪＩＳ・ＳＵＳ３８４の板材、
切削速度：  １１０  ｍ／ｍｉｎ．、
送り：  ０．２  ｍｍ／ｒｅｖ、
穴深さ：  １５  ｍｍ、
の条件でのステンレス鋼の湿式高速穴あけ切削加工試験（通常の切削速度は、６０ｍ／ｍｉｎ．）、
本発明被覆ドリル７，８および従来被覆ドリル７，８については、
被削材−平面寸法：１００ｍｍ×２５０ｍｍ、厚さ：５０ｍｍのＪＩＳ・ＳＣＭ４１５の板材、
切削速度：  １３５  ｍ／ｍｉｎ．、
送り：  ０．３  ｍｍ／ｒｅｖ、
穴深さ：  ２５  ｍｍ、
の条件での合金鋼の湿式高速穴あけ切削加工試験（通常の切削速度は、７０ｍ／ｍｉｎ．）、
をそれぞれ行い、いずれの湿式高速穴あけ切削加工試験（水溶性切削油使用）でも、先端切刃面の逃げ面摩耗幅が０．３ｍｍに至るまでの穴あけ加工数を測定した。この測定結果を表１１，１２にそれぞれ示した。
【００３９】
【表１１】
2008173703.tif 000012
【００４０】
【表１２】
2008173703.tif 000013
【００４１】
この結果得られた本発明被覆工具としての本発明被覆チップ１〜１６、本発明被覆エンドミル１〜８、および本発明被覆ドリル１〜８の硬質被覆層を構成する組成変化（Ａｌ，Ｔｉ，Ｗ，Ｃ）Ｎ層のＡｌ−Ｔｉ最高含有点およびＷ−Ｃ最高含有点の組成を、透過型電子顕微鏡を用いてのエネルギー分散Ｘ線分析法により測定したところ、それぞれ目標組成のＡｌ−Ｔｉ最高含有点およびＷ−Ｃ最高含有点と実質的に同じ組成を示した。また、従来被覆工具としての従来被覆チップ１〜１６、従来被覆エンドミル１〜８、および従来被覆ドリル１〜８の硬質被覆層を構成する組成的に均一な（Ａｌ，Ｔｉ）ＣＮ層の組成を、透過型電子顕微鏡を用いてのエネルギー分散Ｘ線分析法により測定したところ、それぞれ目標組成と実質的に同じ組成を示した。
【００４２】
また、上記の硬質被覆層の平均層厚を走査型電子顕微鏡を用いて断面測定したところ、いずれも目標層厚と実質的に同じ平均値（５ヶ所の平均値）を示した。
【００４３】
表７、９〜１２に示される結果から、本発明被覆工具は、鋼や鋳鉄などの高熱発生を伴う高速条件下での切削加工に用いた場合であっても、硬質被覆層を構成する組成変化（Ａｌ，Ｔｉ，Ｗ，Ｃ）Ｎ層が、全体として、すぐれた高温硬さ、高温強度、耐熱性、さらに、すぐれた耐熱塑性変形性と潤滑性を備えていることによって、チッピングや偏摩耗の発生がなく、長期に亘ってすぐれた耐摩耗性を発揮するのに対して、硬質被覆層が組成的に均一な（Ａｌ，Ｔｉ）ＣＮ層で構成された従来被覆工具においては、高速切削加工で高熱発生を伴うことにより、偏摩耗が発生し、これが原因で比較的短時間で使用寿命に至ることが明らかである。
【００４４】
上述のように、この発明の被覆工具は、一般鋼や普通鋳鉄などの切削加工は勿論のこと、高い発熱を伴う高速切削加工に用いた場合でも、長期に亘ってすぐれた耐摩耗性を発揮し、すぐれた切削性能を示すものであるから、切削加工装置のＦＡ化、並びに切削加工の省力化および省エネ化、さらに低コスト化に十分満足に対応できるものである。
【図面の簡単な説明】
【００４５】
【図１】この発明の被覆工具を構成する硬質被覆層を形成するのに用いたアークイオンプレーティング装置とマグネトロンスパッタリング装置を併設した蒸着装置を示し、（ａ）は概略平面図、（ｂ）は概略正面図である。
【図２】従来被覆工具を構成する硬質被覆層を形成するのに用いた通常のアークイオンプレーティング装置の概略説明図である。
【図１】
2008173703.tif 000014
【図２】
2008173703.tif 000015